(57)【要約】【課題】銀めっき液に酸化処理を行った炭素粒子と銀マトリックス配向調整剤とを添加した複合めっき液を使用して、銀層中に炭素粒子を含有する複合材からなる皮膜が素材上に形成された複合めっき材を製造する方法において、めっきの際の電流密度を高くしても複合めっき材の耐摩耗性の低下を防止することができる、複合めっき材の製造方法を提供する。【解決手段】複合めっき液中の遊離シアンに対する銀のモル比を０．７以上、好ましくは０．７〜１．３に調整するとともに、銀マトリックス配向調整剤として、セレンイオンを含む銀マトリックス配向調整剤、好ましくはセレノシアン酸カリウムを使用して、複合めっき液中の銀マトリックス配向調整剤の濃度を５〜２０ｍｇ／Ｌに調整する。【選択図】なし【特許請求の範囲】
【請求項１】
銀めっき液に酸化処理を行った炭素粒子と銀マトリックス配向調整剤とを添加した複合めっき液を使用して、銀層中に炭素粒子を含有する複合材からなる皮膜が素材上に形成された複合めっき材を製造する方法において、複合めっき液中の遊離シアンに対する銀のモル比を０．７以上に調整することを特徴とする、複合めっき材の製造方法。
【請求項２】
前記複合めっき液中の遊離シアンに対する銀のモル比を０．７〜１．３に調整することを特徴とする、請求項１に記載の複合めっき材の製造方法。
【請求項３】
前記銀マトリックス配向調整剤がセレンイオンを含むことを特徴とする、請求項１または２に記載の複合めっき材の製造方法。
【請求項４】
前記銀マトリックス配向調整剤がセレノシアン酸カリウムであることを特徴とする、請求項１または２に記載の複合めっき材の製造方法。
【請求項５】
前記複合めっき液中の前記銀マトリックス配向調整剤の濃度を５〜２０ｍｇ／Ｌに調整することを特徴とする、請求項３または４に記載の複合めっき材の製造方法。
【請求項６】
前記皮膜が電流密度１〜３Ａ／ｄｍ２でめっきを行うことにより形成されることを特徴とする、請求項１乃至５のいずれかに記載の複合めっき材の製造方法。
【請求項７】
素材を銀めっきするための銀めっき液と、この銀めっき液に添加された炭素粒子および銀マトリックス配向調整剤とからなる複合めっき液であって、前記炭素粒子が酸化処理を行った炭素粒子であり、複合めっき液中の遊離シアンに対する銀のモル比が０．７以上であることを特徴とする、複合めっき液。
【発明の詳細な説明】
【技術分野】
【０００１】
本発明は、複合めっき材の製造方法に関し、特に、銀層中に炭素粒子を含有する複合材からなる皮膜が素材上に形成され、スイッチやコネクタなどの接点や端子部品などの材料として使用される複合めっき材の製造方法に関する。
【背景技術】
【０００２】
従来、スイッチやコネクタなどの接点や端子部品などの材料として、摺動過程における加熱による銅や銅合金などの導体素材の酸化を防止するために、導体素材に銀めっきを施した銀めっき材が使用されている。
【０００３】
しかし、銀めっきは、軟質で摩耗し易く、一般に摩擦係数が高いため、摺動により剥離し易いという問題がある。この問題を解消するため、黒鉛粒子を銀マトリックス中に分散させた複合材の皮膜を電気めっきにより導体素材上に形成して耐摩耗性を向上させる方法が提案されている（例えば、特許文献１参照）。また、黒鉛粒子の分散に適した湿潤剤が添加されためっき浴を使用することにより、黒鉛粒子を含む銀めっき皮膜を製造する方法が提案されている（例えば、特許文献２参照）。さらに、ゾル−ゲル法によって炭素粒子を金属酸化物などでコーティングして、銀と炭素粒子の複合めっき液中における炭素粒子の分散性を高め、めっき皮膜中に複合化する炭素粒子の量を増大する方法が提案されている（例えば、特許文献３参照）。
【０００４】
しかし、特許文献１〜３の方法により製造された複合めっき材は、摩擦係数が比較的高く、耐摩耗性が比較的低いため、接点や端子の高寿命化に対応することができないという問題があり、特許文献１〜３の方法により製造された複合めっき材よりも炭素粒子の含有量や表面の炭素粒子の量を増大させて、さらに優れた耐摩耗性の複合めっき材を提供することが望まれている。
【０００５】
そのため、本発明者らは、酸化処理を行った炭素粒子と銀マトリックス配向調整剤とを添加した銀めっき液を使用して電気めっきを行うことにより、銀層中に炭素粒子を含有する複合材からなる皮膜が素材上に形成され、炭素粒子の含有量および表面の炭素粒子の量が多く、摩擦係数が低く且つ耐摩耗性に優れた複合めっき材を製造する方法を提案している（特願２００５−１９５６７８号）。
【０００６】
【特許文献１】特開平９−７４４５号公報（段落番号０００５−０００７）
【特許文献２】特表平５−５０５８５３号公報（第１−２頁）
【特許文献３】特開平３−２５３５９８号公報（第２頁）
【発明の開示】
【発明が解決しようとする課題】
【０００７】
しかし、特願２００５−１９５６７８号に提案された方法では、複合めっき材の生産性を向上させるためにめっきの際の電流密度を高くすると、複合めっき材の耐摩耗性が低下するという問題がある。
【０００８】
したがって、本発明は、このような従来の問題点に鑑み、銀めっき液に酸化処理を行った炭素粒子と銀マトリックス配向調整剤とを添加した複合めっき液を使用して、銀層中に炭素粒子を含有する複合材からなる皮膜が素材上に形成された複合めっき材を製造する方法において、めっきの際の電流密度を高くしても複合めっき材の耐摩耗性の低下を防止することができる、複合めっき材の製造方法を提供することを目的とする。
【課題を解決するための手段】
【０００９】
本発明者らは、上記課題を解決するために鋭意研究した結果、銀めっき液に酸化処理を行った炭素粒子と銀マトリックス配向調整剤とを添加した複合めっき液を使用して、銀層中に炭素粒子を含有する複合材からなる皮膜が素材上に形成された複合めっき材を製造する方法において、複合めっき液中の遊離シアンに対する銀のモル比を調整することにより、めっきの際の電流密度を高くしても複合めっき材の耐摩耗性の低下を防止することができることを見出し、本発明を完成するに至った。
【００１０】
すなわち、本発明による複合めっき材の製造方法は、銀めっき液に酸化処理を行った炭素粒子と銀マトリックス配向調整剤とを添加した複合めっき液を使用して、銀層中に炭素粒子を含有する複合材からなる皮膜が素材上に形成された複合めっき材を製造する方法において、複合めっき液中の遊離シアンに対する銀のモル比を０．７以上、好ましくは０．７〜１．３に調整することを特徴とする。この複合めっき材の製造方法において、銀マトリックス配向調整剤が、セレンイオンを含むのが好ましく、セレノシアン酸カリウムであるのがさらに好ましい。また、複合めっき液中の銀マトリックス配向調整剤の濃度を５〜２０ｍｇ／Ｌに調整するのが好ましい。さらに、電流密度１〜３Ａ／ｄｍ２でめっきを行うことにより皮膜を形成するのが好ましい。
【００１１】
また、本発明による複合めっき液は、素材を銀めっきするための銀めっき液と、この銀めっき液に添加された炭素粒子および銀マトリックス配向調整剤とからなる複合めっき液であって、炭素粒子が酸化処理を行った炭素粒子であり、複合めっき液中の遊離シアンに対する銀のモル比が０．７以上であることを特徴とする。
【発明の効果】
【００１２】
本発明によれば、銀めっき液に酸化処理を行った炭素粒子と銀マトリックス配向調整剤とを添加した複合めっき液を使用して、銀層中に炭素粒子を含有する複合材からなる皮膜が素材上に形成された複合めっき材を製造する方法において、めっきの際の電流密度を高くしても複合めっき材の耐摩耗性の低下を防止することができるので、生産性を向上させることができる。また、この複合めっき材は、スイッチやコネクタなどの端子の高寿命化に十分に対応可能な材料として使用することができる。
【発明を実施するための最良の形態】
【００１３】
本発明による複合めっき材の製造方法の実施の形態では、銀めっき液に酸化処理を行った炭素粒子と銀マトリックス配向調整剤とを添加した複合めっき液中の遊離シアンに対する銀のモル比（銀／遊離シアンのモル比）を０．７以上、好ましくは０．７〜１．３に調整するとともに、好ましくは、複合めっき液中の銀マトリックス配向調整剤の量を５〜２０ｍｇ／Ｌに調整し、この複合めっき液を使用して電気めっきを行うことにより、銀層中に炭素粒子を含有する複合材からなる皮膜を素材上に形成する。
【００１４】
本発明による複合めっき材の製造方法の実施の形態では、炭素粒子を銀めっき液に添加する前に、酸化処理により炭素粒子の表面に吸着している親油性有機物を除去する。このような親油性有機物として、アルカンやアルケンなどの脂肪酸炭化水素や、アルキルベンゼンなどの芳香族炭化水素が含まれる。
【００１５】
炭素粒子の酸化処理として、湿式酸化処理の他、Ｏ２ガスなどによる乾式酸化処理を使用することができるが、量産性の観点から湿式酸化処理を使用するのが好ましく、湿式酸化処理によって表面積が大きい炭素粒子を均一に処理することができる。
【００１６】
湿式酸化処理の方法としては、導電塩を含む水中に炭素粒子を懸濁させた後に陰極や陽極となる白金電極などを挿入して電気分解を行う方法や、炭素粒子を水中に懸濁させた後に適量の酸化剤を添加する方法などを使用することができるが、生産性を考慮すると後者の方法を使用するのが好ましく、水中に添加する炭素粒子の量を１〜２０重量％にするのが好ましい。酸化剤としては、硝酸、過酸化水素、過マンガン酸カリウム、過硫酸カリウム、次亜塩素酸ナトリウムなどの酸化剤を使用することができる。炭素粒子に付着している親油性有機物は、添加された酸化剤により酸化されて水に溶けやすい形態になり、炭素粒子の表面から適宜除去されると考えられる。また、この湿式酸化処理を行った後、ろ過を行い、さらに炭素粒子を水洗することにより、炭素粒子の表面から親油性有機物を除去する効果をさらに高めることができる。
【００１７】
上記の酸化処理により炭素粒子の表面から脂肪族炭化水素や芳香族炭化水素などの親油性有機物を除去することができ、３００℃加熱ガスによる分析によれば、酸化処理後の炭素粒子を３００℃で加熱して発生したガス中には、アルカンやアルケンなどの親油性脂肪族炭化水素や、アルキルベンゼンなどの親油性芳香族炭化水素が殆ど含まれてない。酸化処理後の炭素粒子中に脂肪族炭化水素や芳香族炭化水素が若干含まれていても、炭素粒子を銀めっき液に分散させることができるが、炭素粒子中に分子量１６０以上の炭化水素が含まれず且つ炭素粒子中の分子量１６０未満の炭化水素の３００℃加熱発生ガス強度（パージ・アンド・トラップ・ガスクロマトグラフ質量分析強度）が５，０００，０００以下になるのが好ましい。炭素粒子中に分子量の大きな炭化水素が含まれると、炭素粒子の表面が強い親油性の炭化水素で被覆され、水溶液である銀めっき溶液中で炭素粒子が互い凝集し、めっき皮膜中に炭素粒子が複合化しなくなると考えられる。
【００１８】
このような酸化処理により脂肪酸炭化水素と芳香族炭化水素を除去した炭素粒子を銀めっき液に懸濁させて電気めっきを行う際に、銀めっき液としてシアン系銀めっき液を使用するのが好ましい。従来の方法では、シアン系銀めっきを使用する場合には、界面活性剤を添加する必要があったが、本発明による複合めっき材の製造方法の実施の形態では、界面活性剤を添加しなくても銀めっき液中に炭素粒子が均一に分散した複合めっき液を得ることができるので、界面活性剤を添加する必要はない。なお、複合めっき液中の炭素粒子の濃度は４０〜２００ｇ／Ｌであるのが好ましい。４０ｇ／Ｌ未満では、炭素粒子が複合化する量が著しく低下し、一方、２００ｇ／Ｌを超えると、複合めっき液の粘度が増大して撹拌が困難になるからである。
【００１９】
また、シアン系銀めっき液を使用すると、炭素粒子の含有量および表面の炭素粒子の量が多いめっき皮膜を得ることができる。めっき皮膜中の炭素粒子の含有量が多くなるのは、銀めっき液に界面活性剤を添加しないことにより、銀めっき結晶の成長過程において界面活性剤が成長面に吸着しないので、銀マトリックス中に炭素粒子が取り込まれ易くなるためであると考えられる。また、めっき皮膜の表面の炭素粒子の量が多くなるのは、銀めっき液に界面活性剤を添加しないことにより、めっき後の水洗の際に、（洗剤が汚れを落とす働きと同様に）炭素粒子が表面から脱落または除去され難くなるためであると考えられる。
【００２０】
このように炭素粒子を酸化処理した後に銀めっき液に添加することにより、分散剤などの添加物を使用することなく且つ炭素粒子の表面をコーティングすることなく、複合めっき液中に炭素粒子を良好に分散させることができ、この複合めっき液を使用して電気めっきを行うことにより、銀層中に炭素粒子を含有する複合材からなる皮膜が素材上に形成され、炭素粒子の含有量および表面の炭素粒子の量が多く、耐摩耗性に優れた複合めっき材を製造することができる。
【００２１】
本発明による複合めっき材の製造方法の実施の形態では、シアン系銀めっき液としては、銀シアン化カリウム（Ｋ［Ａｇ（ＣＮ）２］）とシアン化カリウム（ＫＣＮ）とからなるシアン系銀めっき液を使用するのが好ましい。銀シアン化カリウムの濃度（Ｘ）が２５０〜３００ｇ／Ｌ程度、シアン化カリウムの濃度（Ｙ）が８０〜１２０ｇ／Ｌ程度であるのが好ましく、したがって、銀シアン化カリウムの分子量１９９、シアン化カリウムの分子量６５．１であるので、遊離シアンに対する銀のモル比（銀／遊離シアンのモル比）（Ｚ）は、Ｚ＝(Ｘ／１９９)／（Ｙ／６５．１）から、０．７〜１．３であるのが好ましい。この比が０．７未満であると、電流密度を高くしてめっきを行った場合に銀マトリックスが１１１面に配向して耐摩耗性が低下し、１．３を超えると、銀の供給源である銀シアン化カリウムの溶解が困難になるからである。
【００２２】
また、本発明による複合めっき材の製造方法の実施の形態では、銀めっき液に酸化処理を行った炭素粒子に加えて銀マトリックス配向調整剤を添加した複合めっき液を使用する。この銀マトリックス配向調整剤は、セレン（Ｓｅ）イオンを含むのが好ましく、セレノシアン酸カリウム（ＫＳｅＣＮ）であるのがさらに好ましい。また、複合めっき液中の銀マトリックス配向調整剤の濃度を５〜２０ｍｇ／Ｌにするのが好ましい。このような銀マトリックス配向調整剤を銀めっき液に添加すると、Ｓｅイオン濃度によって銀マトリックスの配向方向が著しく変化する。すなわち、従来の銀と黒鉛粒子の複合めっき材では、銀マトリックスが１１１面に配向しているが、銀マトリックス配向調整剤を銀めっき液に添加すると、銀マトリックスが２２０面に配向する。めっき皮膜は微細な結晶粒子からなり、その結晶粒子の成長方向によってその特性が大きく変化すると考えられ、複合化される炭素粒子の結晶方位と銀マトリックスの結晶粒子の配向が最適な場合に、摩擦や摺動に伴う銀マトリックスの変形が容易になり、炭素粒子の潤滑性と相まって摩擦係数が大幅に低下し、耐摩耗性が向上すると考えられる。
【００２３】
銀マトリックスが２２０面に配向した銀と炭素粒子の複合めっき皮膜は、界面活性剤を添加することなく炭素粒子が分散した複合めっき液にＳｅイオンを添加することにより形成されると考えられる。すなわち、従来の銀層中に黒鉛粒子が複合化した複合めっき皮膜では、炭素粒子を十分に分散させるために銀めっき液に界面活性剤を添加しているが、界面活性剤が複合めっき皮膜にも吸着されることにより、銀マトリックスの成長方向に影響を及ぼすため、銀マトリックスが２２０面に配向した複合めっき皮膜を得るのが難しいと考えられる。
【００２４】
このように銀マトリックスが２２０面に配向した複合めっき皮膜を形成することにより、さらに摩擦係数が低い複合めっき皮膜を形成することができる。すなわち、従来のように界面活性剤を添加した銀めっき液を使用した場合には、銀マトリックスが２２０面に配向した複合めっき皮膜を得ることができないので、本発明による複合めっき材の実施の形態と比べて摩擦係数が高くなり、耐摩耗性も悪くなる。
【００２５】
上述した本発明による複合めっき材の製造方法の実施の形態により、銀層中に１．７〜２．５重量%の炭素粒子を含有する複合材からなる皮膜が素材上に形成され、表面の炭素粒子の量（炭素粒子による被覆率）が２５面積%以上であり、銀マトリックスが２２０面に配向している複合めっき材を製造することができる。なお、複合めっき皮膜中の炭素粒子の含有量が多いほど複合めっき材の耐摩耗性が向上するが、上述した複合めっき材の製造方法の実施の形態により製造された複合めっき材では、皮膜中の炭素粒子の含有量を１．７〜２．５重量％にすることができ、また、従来の銀と黒鉛の複合めっき材では５面積％程度であった皮膜の表面の炭素粒子の量を２５面積％以上にすることができるので、耐摩耗性に優れた複合めっき材を得ることができる。また、銀マトリックスが２２０面に配向しているので、炭素粒子の潤滑性と相まって摩擦係数が大幅に低下し且つ耐摩耗性に優れた複合めっき材を得ることができる。
【００２６】
また、複合めっき皮膜の厚さは２〜１０μｍであるのが好ましい。複合めっき皮膜の厚さが２μｍ未満では耐摩耗性が不十分であり、一方、１０μｍを越えると生産効率が悪くなる。
【００２７】
また、図１に示すように、固定接点１０とこの固定接点１０上を矢印Ａの方向に摺動する可動接点１２とからなる電気接点において、固定接点１０と可動接点１２の少なくとも一方の接点を本発明による複合めっき材により形成すれば、耐磨耗性に優れた電気接点を提供することができる。この場合、固定接点１０と可動接点１２の少なくとも一方の接点の他方の接点と接触する部分のみを本発明による複合めっき材により形成してもよい。
【実施例】
【００２８】
以下、本発明による複合めっき材の製造方法の実施例について詳細に説明する。
【００２９】
［実施例１、２］
炭素粒子として平均粒径５μｍの鱗片状黒鉛粒子（エスイーシー社製のカーボンＳＮ−５）を用意し、この黒鉛粒子６重量％を３Ｌの純水中に添加し、この混合溶液を攪拌しながら５０℃に昇温させた。次に、この混合溶液に酸化剤として０．１モル／Ｌの過硫酸カリウム水溶液１．２Ｌを徐々に滴下した後、２時間攪拌して酸化処理を行い、その後、ろ紙によりろ別を行ない、水洗を行った。
【００３０】
この酸化処理の前後の炭素粒子について、パージ・アンド・トラップ・ガスクロマトグラフ質量分析装置（日本分析工業ＪＨＳ−１００）（島津製作所製のＧＣＭＡＳ  ＱＰ−５０５０Ａ）を使用して、３００℃加熱発生ガスの分析を行ったところ、上記の酸化処理により、炭素粒子に付着していたノナン、デカン、３−メチル−２−ヘプテンなどの親油性脂肪族炭化水素や、キシレンなどの親油性芳香族炭化水素が除去されているのがわかった。
【００３１】
次に、上記の酸化処理を行った炭素粒子８０ｇ／Ｌを、２８０ｇ／Ｌの銀シアン化カリウムと９０ｇ／Ｌのシアン化カリウムとからなる、銀／遊離シアンのモル比が１．０１のシアン銀めっき液中に添加して、分散および懸濁させた後、銀マトリックス配向調整剤として１２ｍｇ／Ｌのセレノシアン酸カリウムを添加することにより、銀と炭素粒子の複合めっき液を作製した。この複合めっき液を使用して、それぞれ液温２５℃、電流密度１Ａ／ｄｍ２（実施例１）および３Ａ／ｄｍ２（実施例２）で電気めっきを行い、素材としての厚さ０．３ｍｍの銅板上に膜厚５μｍの銀と炭素粒子の複合めっき皮膜が形成された複合めっき材を作製した。なお、めっき膜の密着性を向上させるために、下地めっきとして、３ｇ／Ｌの銀シアン化カリウムと１００ｇ／Ｌのシアン化カリウムとからなる組成のＡｇストライクめっき浴中において、液温２５℃、電流密度３Ａ／ｄｍ２でＡｇストライクめっきを行った。
【００３２】
得られた複合めっき材（素材を含む）から切り出した試料をＡｇおよびＣの分析用にそれぞれ用意し、試料中のＡｇの含有量（Ｘ重量％）をＩＣＰ装置（ジャーレル・アッシュ社製のＩＲＩＳ／ＡＲ）を用いてプラズマ分光分析法によって求めるとともに、試料中のＣの含有量（Ｙ重量％）を微量炭素・硫黄分析装置（堀場製作所製のＥＭＩＡ−Ｕ５１０）を用いて赤外線吸収法によって求め、めっき皮膜中のＣの含有量をＹ／（Ｘ＋Ｙ）として算出したところ、めっき皮膜中のＣの含有量は、それぞれ２．１重量％（実施例１）および２．５重量％（実施例２）であった。
【００３３】
また、得られた複合めっき材から切り出した試験片の表面を観察することにより、めっき皮膜の表面の炭素粒子の量（面積％）を算出した。このめっき皮膜の表面の炭素粒子の量は、試験片の表面を超深度形状顕微鏡（キーエンス社製のＶＫ−８５００）により対物レンズ倍率１００倍で超深度画像として撮影した画像を、ＰＣ上で画像解析アプリケーション（ＳＣＩＯＮ  ＣＯＲＰＯＲＡＴＩＯＮ社製のＳＣＩＯＮ  ＩＭＡＧＥ）を使用して、白黒で取り込んで階調を二値化し、銀の部分と炭素粒子の部分に分離して、画像全体のピクセル数Ｘに対する炭素粒子の部分のピクセル数Ｙの比Ｙ／Ｘとして算出した。その結果、めっき皮膜の表面の炭素粒子の量は、それぞれ３２面積％（実施例１）および３４面積％（実施例２）であった。
【００３４】
また、得られた複合めっき材から切り出した試験片の銀マトリックスの配向の評価を行った。  銀マトリックスの配向は、Ｘ線回折装置（ＸＲＤ）（リガク社製のＲＡＦ−ｒＢ）を使用して、Ｘ線回折ピークを測定し、銀マトリックスの最も強いピークの面方位を、めっき皮膜の結晶の配向の方向として評価した。なお、管球としてＣｕ−Ｋαを使用し、５０ｋＶ、１００ｍＡで測定した。また、シンチレーションカウンターと、広角ゴニオメーターと、湾曲結晶モノクロメーターを使用し、走査範囲２θ／θを１０〜９０°、ステップ幅を０．０５°、走査モードをＦＴ、サンプリング時間を１．００秒とした。その結果、実施例１および２では、銀マトリックスは２２０面に配向していた。
【００３５】
また、得られた複合めっき材から切り出した２つの試験片の一方をインデント加工（Ｒ３ｍｍ）して圧子とするとともに、他方を評価試料とし、圧子を一定の荷重（０．５Ｎ）で評価試料に押し当てながら、素材が露出するまで往復摺動動作（摺動距離１０ｍｍ、摺動速度２．５Ｈｚ）を続けて、複合めっき材の摩耗状態を確認することにより、耐摩耗性の評価を行った。その結果、実施例１および２では、５０万回以上の往復摺動動作後でも素材が露出することはなかった。
【００３６】
［実施例３、４］
銀マトリックス配向調整剤として添加したセレノシアン酸カリウムの量を１６ｍｇ／Ｌにした以外は実施例１および２と同様の方法により、複合めっき材を作製した。得られた複合めっき材について、実施例１および２と同様の方法により、めっき皮膜中の炭素粒子の含有量、めっき皮膜の表面の炭素粒子の量（面積％）を算出し、銀マトリックスの配向および耐摩耗性の評価を行った。その結果、実施例３および４では、それぞれ炭素粒子の含有量が１．６重量%および２．４重量%、表面の炭素粒子の量が３３面積%および３５面積%であり、銀マトリックスが２２０面に配向していた。また、５０万回以上の往復摺動動作後でも素材が露出することはなかった。
【００３７】
［実施例５、６］
２４０ｇ／Ｌの銀シアン化カリウムと９０ｇ／Ｌのシアン化カリウムとからなる、銀／遊離シアンのモル比が０．８７のシアン銀めっき液を使用し、銀マトリックス配向調整剤として添加したセレノシアン酸カリウムの量を８ｍｇ／Ｌにした以外は実施例１および２と同様の方法により、複合めっき材を作製した。得られた複合めっき材について、実施例１および２と同様の方法により、めっき皮膜中の炭素粒子の含有量、めっき皮膜の表面の炭素粒子の量（面積％）を算出し、銀マトリックスの配向および耐摩耗性の評価を行った。その結果、実施例５および６では、それぞれ炭素粒子の含有量が２．０重量%および１．８重量%、表面の炭素粒子の量が３２面積%および３１面積%であり、銀マトリックスが２２０面に配向していた。また、５０万回以上の往復摺動動作後でも素材が露出することはなかった。
【００３８】
［実施例７、８］
２４０ｇ／Ｌの銀シアン化カリウムと９０ｇ／Ｌのシアン化カリウムとからなる、銀／遊離シアンのモル比が０．８７のシアン銀めっき液を使用した以外は実施例１および２と同様の方法により、複合めっき材を作製した。得られた複合めっき材について、実施例１および２と同様の方法により、めっき皮膜中の炭素粒子の含有量、めっき皮膜の表面の炭素粒子の量（面積％）を算出し、銀マトリックスの配向および耐摩耗性の評価を行った。その結果、実施例７および８では、それぞれ炭素粒子の含有量が１．９重量%および２．３重量%、表面の炭素粒子の量が３１面積%および３３面積%であり、銀マトリックスが２２０面に配向していた。また、５０万回以上の往復摺動動作後でも素材が露出することはなかった。
【００３９】
［比較例１、２］
１００ｇ／Ｌの銀シアン化カリウムと１２０ｇ／Ｌのシアン化カリウムとからなる、銀／遊離シアンのモル比が０．２７のシアン銀めっき液を使用し、銀マトリックス配向調整剤として添加したセレノシアン酸カリウムの量を４ｍｇ／Ｌにした以外は実施例１および２と同様の方法により、複合めっき材を作製した。得られた複合めっき材について、実施例１および２と同様の方法により、めっき皮膜中の炭素粒子の含有量、めっき皮膜の表面の炭素粒子の量（面積％）を算出し、銀マトリックスの配向および耐摩耗性の評価を行った。その結果、比較例１および２では、それぞれ炭素粒子の含有量が２．２重量%および１．７重量%、表面の炭素粒子の量が３４面積%および２２面積%であった。また、電流密度１Ａ／ｄｍ２でめっきした比較例１では、銀マトリックスが２２０面に配向していたが、電流密度３Ａ／ｄｍ２でめっきした比較例２では、銀マトリックスが１１１面に配向していた。また、電流密度１Ａ／ｄｍ２でめっきした比較例１では、５０万回以上の往復摺動動作後でも素材が露出することはなかったが、電流密度３Ａ／ｄｍ２でめっきした比較例２では、４８万回程度の往復摺動動作後に素材が露出した。
【００４０】
［比較例３、４］
銀マトリックス配向調整剤として添加したセレノシアン酸カリウムの量を８ｍｇ／Ｌにした以外は比較例１および２と同様の方法により、複合めっき材を作製した。得られた複合めっき材について、実施例１および２と同様の方法により、めっき皮膜中の炭素粒子の含有量、めっき皮膜の表面の炭素粒子の量（面積％）を算出し、銀マトリックスの配向および耐摩耗性の評価を行った。その結果、比較例３および４では、それぞれ炭素粒子の含有量が２．０重量%および１．５重量%、表面の炭素粒子の量が２７面積%および２１面積%であった。また、電流密度１Ａ／ｄｍ２でめっきした比較例３では、銀マトリックスが２２０面に配向していたが、電流密度３Ａ／ｄｍ２でめっきした比較例２では、銀マトリックスが２００面に配向していた。また、電流密度１Ａ／ｄｍ２でめっきした比較例１では、５０万回以上の往復摺動動作後でも素材が露出することはなかったが、電流密度３Ａ／ｄｍ２でめっきした比較例２では、４２万回程度の往復摺動動作後に素材が露出した。
【００４１】
［比較例５、６］
１８５ｇ／Ｌの銀シアン化カリウムと９０ｇ／Ｌのシアン化カリウムとからなる、銀／遊離シアンのモル比が０．６７のシアン銀めっき液を使用し、銀マトリックス配向調整剤として添加したセレノシアン酸カリウムの量を４ｍｇ／Ｌにした以外は実施例１および２と同様の方法により、複合めっき材を作製した。得られた複合めっき材について、実施例１および２と同様の方法により、めっき皮膜中の炭素粒子の含有量、めっき皮膜の表面の炭素粒子の量（面積％）を算出し、銀マトリックスの配向および耐摩耗性の評価を行った。その結果、比較例５および６では、それぞれ炭素粒子の含有量が１．８重量%および１．７重量%、表面の炭素粒子の量が３３面積%および２８面積%であった。また、電流密度１Ａ／ｄｍ２でめっきした比較例５では、銀マトリックスが２２０面に配向していたが、電流密度３Ａ／ｄｍ２でめっきした比較例６では、銀マトリックスが２００面に配向していた。また、電流密度１Ａ／ｄｍ２でめっきした比較例５では、４８万回程度の往復摺動動作後に素材が露出し、電流密度３Ａ／ｄｍ２でめっきした比較例６では、３１万回程度の往復摺動動作後に素材が露出した。
【００４２】
［比較例７、８］
銀マトリックス配向調整剤として添加したセレノシアン酸カリウムの量を１２ｍｇ／Ｌにした以外は比較例５および６と同様の方法により、複合めっき材を作製した。得られた複合めっき材について、実施例１および２と同様の方法により、めっき皮膜中の炭素粒子の含有量、めっき皮膜の表面の炭素粒子の量（面積％）を算出し、銀マトリックスの配向および耐摩耗性の評価を行った。その結果、比較例７および８では、それぞれ炭素粒子の含有量が１．８重量%および１．６重量%、表面の炭素粒子の量が３１面積%および２１面積%であった。また、電流密度１Ａ／ｄｍ２でめっきした比較例７では、銀マトリックスが２２０面に配向していたが、電流密度３Ａ／ｄｍ２でめっきした比較例８では、銀マトリックスが１１１面に配向していた。また、電流密度１Ａ／ｄｍ２でめっきした比較例７では、５０万回以上の往復摺動動作後でも素材が露出することはなかったが、電流密度３Ａ／ｄｍ２でめっきした比較例８では、３７万回程度の往復摺動動作後に素材が露出した。
【００４３】
［比較例９、１０］
銀マトリックス配向調整剤として添加したセレノシアン酸カリウムの量を４ｍｇ／Ｌにした以外は実施例１および２と同様の方法により、複合めっき材を作製した。得られた複合めっき材について、実施例１および２と同様の方法により、めっき皮膜中の炭素粒子の含有量、めっき皮膜の表面の炭素粒子の量（面積％）を算出し、銀マトリックスの配向および耐摩耗性の評価を行った。その結果、比較例９および１０では、それぞれ炭素粒子の含有量が１．９重量%および１．７重量%、表面の炭素粒子の量が３１面積%および２７面積%であった。また、電流密度１Ａ／ｄｍ２でめっきした比較例９では、銀マトリックスが２２０面に配向していたが、電流密度３Ａ／ｄｍ２でめっきした比較例１０では、銀マトリックスが１１１面に配向していた。また、電流密度１Ａ／ｄｍ２でめっきした比較例９では、５０万回以上の往復摺動動作後でも素材が露出することはなかったが、電流密度３Ａ／ｄｍ２でめっきした比較例１０では、３７万回程度の往復摺動動作後に素材が露出した。
【００４４】
実施例１〜８および比較例１〜１０の結果を表１および表２にまとめて示す。
【００４５】
【表１】
2007092141.tif 000002
【００４６】
【表２】
2007092141.tif 000003
【図面の簡単な説明】
【００４７】
【図１】本発明による複合めっき材を使用した電気接点を説明する概略図である。
【符号の説明】
【００４８】
１０  固定接点
１２  可動接点
【図１】
2007092141.tif 000004